(57)【特許請求の範囲】
【請求項１】
下記の式で表されるシリコーン含有ポリアミドイミドを含む中間転写部材であって、
全固形分の重量を基準にして１０〜９０重量パーセントの量でそれぞれ存在する、ポリイミド、ポリカーボネート、ポリアミドイミド、ポリフェニレンスルフィド、ポリアミド、ポリスルホン、ポリエーテルイミド、ポリエステル、ポリフッ化ビニリデン、ポリエチレン−ｃｏ−ポリテトラフルオロエチレン、およびその混合物からなる群から選択される第２のポリマーを前記シリコーン含有ポリアミドイミド中に更に含む、中間転写部材。
【化１】
0005624386.tif 000011
または
【化２】
0005624386.tif 000012
（式中、ｍおよびｎは各セグメントの重量パーセントを表し、ｍは７０〜９５重量パーセント、ｎは５〜３０重量パーセントであり、ｍ＋ｎは１００パーセントである。）
【請求項２】
下記の式で表されるシリコーン含有ポリアミドイミドを含む中間転写部材であって、
【化３】
0005624386.tif 000013
（式中、Ｒは、アルキル、アリール、またはアルキルとアリールの混合物であり、ｍおよびｎは各セグメントの重量パーセントを表す。）
前記シリコーン含有ポリアミドイミドに接触する支持基体を更に含み、
前記基体がポリイミドを含み、
前記ポリイミドが、ポリイミド、ポリエーテルイミド、ポリアミドイミド、またはその混合物の少なくとも１つであり、
前記シリコーン含有ポリアミドイミド中に全固形分の重量を基準にして１〜４０重量パーセントの量で存在する導電性成分を更に含み、
前記シリコーン含有ポリアミドイミドが前記基体に接触した層の形態であり、
フッ化エチレンプロピレンコポリマー、ポリテトラフルオロエチレン、ポリフルオロアルコキシポリテトラフルオロエチレン、フルオロシリコーン、フッ化ビニリデンとヘキサフルオロプロピレンとテトラフルオロエチレンとのポリマー、またはその混合物、を含む上端の離型層を更に含み、
前記支持基体と前記シリコーン含有ポリアミドイミド層との間に設けられた接着層を更に含む、中間転写部材。
【発明の詳細な説明】
【技術分野】
【０００１】
中間転写部材、より具体的には、デジタル、イメージ・オン・イメージ等の静電方式、例えばゼログラフィー、の機械または装置およびプリンターにおいて現像像を転写するのに有用な中間転写部材を開示する。
【背景技術】
【０００２】
主に少なくとも１つのポリイミドポリマーを含むベルト基体及び溶接された継ぎ目を備えた中間転写ベルトが特許文献１に記載されている。
【０００３】
特許文献２には、例えば全固形分の約２〜約２５重量パーセントの量のポリアニリンおよび全固形分の約７５〜約９８重量パーセントの量で存在する熱可塑性ポリイミドを含む均質な（ｈｏｍｏｇｅｎｅｏｕｓ）組成物を含む基体を備え、ポリアニリンの粒子サイズが例えば約０．５〜約５マイクロメートルである、溶接可能な中間転写ベルトが記載されている。
【０００４】
パズルカット継ぎ目部材は、特許文献３、特許文献４、および特許文献５に開示されている。
【先行技術文献】
【特許文献】
【０００５】
【特許文献１】米国特許第７，１３９，５１９
【特許文献２】米国特許第７，１３０，５６９号
【特許文献３】米国特許第５，４８７，７０７号
【特許文献４】米国特許第６，３１８，２２３号
【特許文献５】米国特許第６，４４０，５１５号
【特許文献６】米国特許第６，３９７，０３４号
【特許文献７】米国特許第６，６０２，１５６号
【特許文献８】米国特許第７，０３１，６４７号
【発明の概要】
【課題を解決するための手段】
【０００６】
ある実施形態では、第１の層であるポリイミド層および第２の層であるシリコーン修飾ポリアミドイミド表面層を含む中間転写部材が選択され、各層は必要に応じて導電性成分を更に含んでもよく、あるいは、中間転写部材はシリコーン修飾ポリアミドイミド表面層を含み、該シリコーン修飾ポリアミドイミド表面層は必要に応じて更に導電性成分を含む。
【０００７】
本発明の実施形態において、本開示の中間転写部材には多数の利点があり、例えば、従来のポリイミドベース層に比べて、主に表面張力のより低いシリコーン修飾ポリアミドイミド表面層を使用する観点からは、優れた機械的特性、堅牢性、安定し、優れた表面抵抗率、優れた画像転写性（トナーの転写性およびクリーニング性）；複数の層が積層された中間転写部材中に接着層が含まれる場合の許容可能な接着特性；長時間維持される優れた導電性または抵抗率；寸法の安定性；長時間のＩＴＢ湿度非感受性；ポリマー溶液中での優れた分散性；許容可能な低い表面摩擦特性；および層の剥離（ｐｅｅｌｉｎｇ）または分離が最小限であるか実質的に発生しないといった利点がある。
【０００８】
本発明の態様において、本開示は多層中間転写部材に関し、例えば、シリコーン修飾ポリアミドイミド表面層を含むかあるいはシリコーン修飾ポリアミドイミド表面層およびポリイミドベース層を含むベルト（ＩＴＢ（中間転写ベルト））であって、各層が更に導電性成分を含むベルトに関する。複数層を有する積層部材の場合には、２層間に必要に応じて接着層が設けられても良い。この積層部材は、公知の溶液流延法および公知の押出成形プロセスにより製造することができ、必要に応じて設けられる接着層は公知のスプレーコーティングおよびフローコーティングプロセスにより作製および塗布することができる。
【０００９】
更に、本明細書は、表面抵抗率が約１０8〜１０13オーム／ｓｑまたは約１０9〜約１０12オーム／ｓｑ、バルク抵抗率が約１０8〜約１０13オーム・ｃｍまたは約１０9〜約１０12オーム・ｃｍの疎水性中間転写部材を開示する。更に、主に中間転写ベルトの撥水特性（例えば８０°Ｆ／８０パーセント湿度で４週間の促進老化試験により決定された）から、本開示の疎水性中間転写ベルト部材の表面抵抗率は変化しないと予想され、一方、シリコーン修飾ポリアミドイミドを含まない同様な比較対象の中間転写ベルト部材の表面抵抗率は変化する。
【００１０】
ゼログラフィー方式のコピー機、プリンター、多機能機械等の典型的な静電複写装置においては、コピーされる原本の光像（ｌｉｇｈｔ  ｉｍａｇｅ）は感光性部材または光導電体上に静電潜像の形態で記録され、その後検電性熱可塑性樹脂粒子および着色剤を適用することで、潜像が可視化される。一般的に、静電潜像は、現像剤混合物と接触させることで現像され、ここで現像剤混合物はトナー粒子が摩擦電気的に付着したキャリア粒子を通常含む乾燥現像剤混合物からなるか、またはトナー粒子が分散された液体キャリアを含むものであってもよい液体現像剤材料からなる。現像剤材料を静電潜像と接触させて、トナー粒子を静電潜像上に画像様に付与する。その後、現像像がコピーシートに転写される。コーティングされた中間転写ウェブ、中間転写ベルトまたは中間転写部品に現像像を転写し、その後、高転写効率で現像像を中間転写部材から永久的な基材に転写することが好都合である。通常は、その後にトナー画像を支持体上に固定または定着するが、この支持体は感光性部材自体であってもよく、あるいは普通紙等のその他の支持体シート上であってもよい。
【００１１】
例えばイオン性添加剤および／またはカーボンブラック等の導電性フィラーを外側の層に添加することで中間転写部材の抵抗率を制御しようとする試みが米国特許第６，３９７，０３４号に開示されており、ポリイミド中間転写部材層中でのフッ化炭素フィラーの使用が記載されている。しかし、そのようなフィラーの使用に関連して、溶解しなかった粒子がフッ化ポリマーの表面にしばしば白華状に析出（ｂｌｏｏｍ）または移動し、ポリマーに欠陥を生じさせ、それにより抵抗率が不均一になることで、帯電防止特性の不良および機械的強度特性の不良が生じるという問題があり得る。また、中間転写ベルト表面のイオン性添加剤は、トナーの離型性を妨げ得る。更に、ポリマー中に泡が現れることがある。この泡は、顕微鏡を使用しなければ見えないものもあれば、肉眼で見えるほど大きなものもある。これらは電気的特性の不良または不均一および機械的特性の不良を招く。
【００１２】
更に、イオン性添加剤自体、温度、湿度、および操作時間の変化に感受性である。これらの感受性により、抵抗率の範囲が制限されることがしばしばある。例えば、湿度が相対湿度約２０パーセントから約８０パーセントへと上昇すると、抵抗率は通常、多いときで２桁以上低下する。この影響により、操作またはプロセスのラチチュードが制限される。
【００１３】
したがって、解像度の問題が最小化された現像像を得ることができる高いコピー品質を可能にする優れた機械的特性および湿度非感受性特性等の、本明細書に例示された多数の利点を有する中間転写部材を提供することが望まれている。パズルカットされた継ぎ目を有さなくても有してもよく、その代わりに溶接可能な（ｗｅｌｄａｂｌｅ）継ぎ目を有する溶接可能な中間転写ベルトを提供することも望まれており、それにより、指を使って手作業でパズルカット継ぎ目を継ぎ合わせるなどの労働集約型の工程および長時間の高温度・高湿度調節工程を用いずに製造可能なベルトが提供される。
【発明を実施するための形態】
【００１４】
ある実施形態では、本発明は、シリコーン含有ポリアミドイミドを含む中間転写部材に関する。本発明はまた、下記の式で表されるシリコーン含有ポリアミドイミドを含む中間転写部材に関する。
【００１５】
【化１】
0005624386.tif 000002
（式中、Ｒは、アルキル、アリール、またはアルキルとアリールの混合物であり、ｍおよびｎは各セグメントの重量パーセントを表す。）本発明はまた、ポリイミド支持基体層およびその上に設けられた下記の式で表されるシリコーン含有ポリアミドイミド層を含む中間転写部材に関する。
【００１６】
【化２】
0005624386.tif 000003
（式中、Ｒは、アルキル、アリール、またはその混合物であり、ｍおよびｎはセグメントの数を表し、より具体的には、ｍおよびｎは各セグメントの重量パーセントを表す。）本発明はまた、シリコーン含有ポリアミドイミド層またはシリコーン含有ポリアミドイミド表面層と、ポリイミド支持基体とを含む中間転写部材に関する。本発明はまた、ポリイミド第１支持基体層、その上に設けられたシリコーン含有ポリアミドイミドを含む第２の層、及び第１の層と第２の層の間に設けられた接着層を含む転写媒体であって、第１の層および第２の層の少なくとも１つが、カーボンブラック、ポリアニリン等の公知の導電性成分を更に含む、転写媒体に関する。本発明はまた、ポリイミド基体層およびその上に設けられたシリコーン含有ポリアミドイミドを含む層を含む中間転写ベルトであって、基体層およびシリコーン含有ポリアミドイミド層の少なくとも１つが導電性成分を含み、シリコーン含有ポリアミドイミドが、下記の式で表され、シリコーン含有ポリアミドイミドの重量平均分子量が約５，０００〜約１５０，０００または約１０，０００〜約５０，０００であり、基体が存在する場合、基体の厚さが約１０〜約１５０マイクロメートルであり、層の形態のシリコーン含有ポリアミドイミドの厚さが約１〜約１５０マイクロメートルであり、シリコーンの重量パーセントが約１〜約４０または約１０〜約３０であり、シリコーン含有ポリアミドイミド層中の成分の合計が約１００パーセントである、中間転写ベルトに関する。
【００１７】
【化３】
0005624386.tif 000004
（式中、Ｒは、アルキルおよびアリールの少なくとも１つであり、ｍおよびｎは反復セグメントまたは基の重量パーセントを表し、より具体的には、ｍは例えば、約６０〜約９９重量パーセント、約７０〜約９５重量パーセント、または約８０〜約９０重量パーセント、またはその他の好適な比率であり、ｎは例えば、約１〜約４０重量パーセントまたは１０〜約２０重量パーセントであり、シリコーン含有ポリアミドイミド中の成分の合計は約１００パーセントである。）
本発明はまた、シリコーン含有ポリアミドイミド基体を主成分として含む中間転写部材、例えば中間ベルト、に関する。本発明はまた、ポリイミド支持基体と、その上に設けられたシリコーン含有ポリアミドイミドを含み更にカーボンブラック等の導電性成分を含む層と、を例えば含む中間転写部材に関する。本発明はまた、ポリアミドイミド（ＰＡＩ）が少なくとも以下の２つの方法、（１）イソシアネートと無水トリメリット酸の反応が関与するイソシアネート法または（２）ジアミンと無水トリメリット酸クロライドを反応させる酸クロライド法で合成することができる、シリコーン含有ポリアミドイミド中間層に関する。アミン末端化ポリジメチルシロキサン（シリコーン）等の第３の反応物質を選択してシリコーン含有ポリアミドイミドを形成することもできる。本開示の中間転写部材に選択されるシリコーン含有ポリアミドイミドは、例えば日本の東洋紡績株式会社から入手することができ、より具体的には、シリコーン含有ポリアミドイミドは東洋紡績株式会社からバイロマックス（登録商標）ＨＲ−１４ＥＴ（エタノール／トルエン＝５０／５０中の２５重量パーセント溶液、Ｔg＝２５０℃、Ｍw＝１０，０００）として市販されている。
【００１８】
中間転写ベルトなどの中間転写部材用に選択することのできるシリコーン含有ポリアミドイミドの具体例としては、下記の式で表されるもの等の多数の公知ポリマーが含まれる。
【００１９】
【化４】
0005624386.tif 000005
および
【００２０】
【化５】
0005624386.tif 000006
（式中、ｍおよびｎは反復セグメントまたは基の重量パーセントを表し、より具体的には、ｍは約６０〜約９９重量パーセント、約７０〜約９５重量パーセント、または約８０〜約９０重量パーセント、またはその他の好適な比率であり、ｎは、例えば本明細書に例示されている通りであり、シリコーン含有ポリアミドイミド中の成分の合計は約１００パーセントである。）
ある実施形態では、シリコーン含有ポリアミドイミドのガラス転移温度は、約２２５℃〜約３５０℃、約２５０℃〜約３００℃、または約２５０℃〜約２７０℃、より具体的には約２５０℃である。
【００２１】
中間転写部材（ＩＴＭ）中に導入することのできる熱硬化性ポリイミドの例としては、低温で急速に硬化する公知のポリイミドポリマー、例えばＶＴＥＣ（商標）ＰＩ  １３８８、０８０−０５１、８５１、３０２、２０３、２０１、およびＰＥＴＩ−５が含まれ、これらは全てペンシルバニア州レディングのリチャード・ブレイン・インターナショナル社（Ｒｉｃｈａｒｄ  Ｂｌａｉｎｅ  Ｉｎｔｅｒｎａｔｉｏｎａｌ，  Ｉｎｃｏｒｐｏｒａｔｅｄ）から入手可能である。これらの熱硬化性ポリイミドは、約１８０℃〜約２６０℃の温度で、約１０〜約１２０分間または約２０〜約６０分間等の短時間で硬化させることができ、数平均分子量が約５，０００〜約５００，０００または約１０，０００〜約１００，０００であり、重量平均分子量が約５０，０００〜約５，０００，０００または約１００，０００〜約１，０００，０００である。中間転写部材または中間転写ベルト用に選択でき、約３００℃超の温度で硬化できる、その他の熱硬化性ポリイミドとしては、ＰＹＲＥ  Ｍ．Ｌ（登録商標）ＲＣ−５０１９、ＲＣ５０５７、ＲＣ−５０６９、ＲＣ−５０９７、ＲＣ−５０５３、およびＲＫ−６９２、以上は全てニュージャージー州パーリンのインダストリアル・サミット・テクノロジー・コーポレーション（Ｉｎｄｕｓｔｒｉａｌ  Ｓｕｍｍｉｔ  Ｔｅｃｈｎｏｌｏｇｙ  Ｃｏｒｐｏｒａｔｉｏｎ）から市販；ＲＰ−４６およびＲＰ−５０、これらは共にバージニア州ハンプトンのユニテックＬＬＣ社（Ｕｎｉｔｅｃｈ  ＬＬＣ）から市販；ＤＵＲＩＭＩＤＯ（登録商標）１００、ロードアイランド州ノースキングスタウンの富士フイルムエレクトロニクスマテリアルズＵ．Ｓ．Ａ．社から市販；およびＫＡＰＴＯＮ（登録商標）ＨＮ、ＶＮ、およびＦＮ、全てデラウェア州ウィルミントンのイー・アイ・デュポン社から市販、が含まれる。
【００２２】
好適な支持基体ポリイミドとしては、ポリイミド、ポリアミドイミド、ポリエーテルイミド等の、種々のジアミンと二無水物とから形成されるものが含まれる。より具体的には、ポリイミドは、ピロメリット酸とジアミノジフェニルエーテルを反応させるか、ビフェニルテトラカルボン酸およびピロメリット酸等の共重合酸をｐ−フェニレンジアミンおよびジアミノジフェニルエーテル等の芳香族ジアミン２個とイミド化することで形成されるもの等の芳香族ポリイミドを含む。別の好適なポリイミドとしては、２，２−ビス［４−（８−アミノフェノキシ）フェノキシ］−ヘキサフルオロプロパンと反応させたピロメリット酸二無水物およびベンゾフェノンテトラカルボン酸二無水物の共重合酸が含まれる。芳香族ポリイミドとしては、１，２，１’，２’−ビフェニルテトラカルボキシミドおよびパラ−フェニレン基を含むものならびにビフェニルテトラカルボキシミド官能性とジフェニルエーテル末端スペーサーの特徴を有するものが含まれる。ポリイミドの混合物も用いることができる。
【００２３】
ある実施形態では、ポリアミドイミドは少なくとも以下の２つの方法で合成することができる：（１）イソシアネートと無水トリメリット酸の反応が関連するイソシアネート法または（２）ジアミンと無水トリメリット酸クロライドを反応させる酸クロライド法。これらのポリアミドイミドの例としては、バイロマックス（登録商標）ＨＲ−１１ＮＮ（Ｎ−メチルピロリドン中の１５重量パーセント溶液、Ｔg＝３００℃、Ｍw＝４５，０００）、ＨＲ−１２Ｎ２（Ｎ−メチルピロリドン／キシレン／メチルエチルケトン＝５０／３５／１５中の３０重量パーセント溶液、Ｔg＝２５５℃、Ｍw＝８，０００）、ＨＲ−１３ＮＸ（Ｎ−メチルピロリドン／キシレン＝６７／３３中の３０重量パーセント溶液、Ｔg＝２８０℃、Ｍw＝１０，０００）、ＨＲ−１５ＥＴ（エタノール／トルエン＝５０／５０中の２５重量パーセント溶液、Ｔg＝２６０℃、Ｍw＝１０，０００）、ＨＲ−１６ＮＮ（Ｎ−メチルピロリドン中の１４重量パーセント溶液、Ｔg＝３２０℃、Ｍw＝１００，０００）、以上は全て日本の東洋紡績株式会社から市販；およびジョージア州アルファレッタのソルベイアドバンストポリマーズＬＬＣから市販されているＴＯＲＬＯＮ（登録商標）ＡＩ−１０（Ｔg＝２７２℃）が含まれる。
【００２４】
カーボンブラック、金属酸化物、ポリアニリン等の導電性材料は、中間転写部材の少なくとも１つの層中に、例えば、約１〜約３０重量パーセント、約３〜約２０重量パーセント、具体的には約５〜約１５重量パーセントの量で存在する。
【００２５】
カーボンブラック表面基は、例えばカルボン酸塩、フェノール等から酸素基が吸収または化学吸着される、酸またはオゾンを用いた酸化により形成することができる。炭素表面は、主に酸化的プロセスおよびフリーラジカル反応以外のほとんどの有機反応化学反応に基本的に不活性である。
【００２６】
カーボンブラックの導電性は表面積およびその構造に主に依存する。一般的に、表面積が大きく、「構造」が複雑なほど、カーボンブラックの導電性は大きくなる。表面積は、カーボンブラックの単位重量当たりのＢＥＴ窒素表面積で測定され、一時粒径の測定値である。「構造」は、カーボンブラックの一次凝集体のモルホロジーを表す複雑な特性である。これは、一次凝集体を含む一次粒子の数およびどのようにそれらが一緒に「融合（ｆｕｓｅ）」されているかの両方の指標となる。複雑な構造のカーボンブラックは、相当の「分枝」および「連鎖（ｃｈａｉｎｉｎｇ）」を有する多くの一次粒子を含む凝集体により特徴付けられ、より単純な構造のカーボンブラックは、より少ない一次粒子を含む小さい（ｃｏｍｐａｃｔ）凝集体により特徴付けられる。構造は、カーボンブラック内の空隙に吸収されるフタル酸ジブチル（ＤＢＰ）により測定される。構造が複雑なほど、空隙が多く、ＤＢＰ吸収が大きくなる。
【００２７】
中間転写部材の導電性成分として選択されるカーボンブラックの例としては、キャボットコーポレーション（Ｃａｂｏｔ  Ｃｏｒｐｏｒａｔｉｏｎ）から入手可能なＶＵＬＣＡＮ（登録商標）カーボンブラック、ＲＥＧＡＬ（登録商標）カーボンブラック、ＭＯＮＡＲＣＨ（登録商標）カーボンブラック、およびＢＬＡＣＫ  ＰＥＡＲＬＳ（登録商標）カーボンブラックが含まれる。導電性カーボンブラックの具体例としては、ＢＬＡＣＫ  ＰＥＡＲＬＳ（登録商標）１０００（ＢＥＴ表面積＝３４３ｍ2／ｇ、ＤＢＰ吸収＝１．０５ｍｌ／ｇ）、ＢＬＡＣＫ  ＰＥＡＲＬＳ（登録商標）８８０（ＢＥＴ表面積＝２４０ｍ2／ｇ、ＤＢＰ吸収＝１．０６ｍｌ／ｇ）、ＢＬＡＣＫ  ＰＥＡＲＬＳ（登録商標）８００（ＢＥＴ表面積＝２３０ｍ2／ｇ、ＤＢＰ吸収＝０．６８ｍｌ／ｇ）、ＢＬＡＣＫ  ＰＥＡＲＬＳ（登録商標）Ｌ（ＢＥＴ表面積＝１３８ｍ2／ｇ、ＤＢＰ吸収＝０．６１ｍｌ／ｇ）、ＢＬＡＣＫ  ＰＥＡＲＬＳ（登録商標）５７０（ＢＥＴ表面積＝１１０ｍ2／ｇ、ＤＢＰ吸収＝１．１４ｍｌ／ｇ）、ＢＬＡＣＫ  ＰＥＡＲＬＳ（登録商標）１７０（ＢＥＴ表面積＝３５ｍ2／ｇ、ＤＢＰ吸収＝１．２２ｍｌ／ｇ）、ＶＵＬＣＡＮ（登録商標）ＸＣ７２（ＢＥＴ表面積＝２５４ｍ2／ｇ、ＤＢＰ吸収＝１．７６ｍｌ／ｇ）、ＶＵＬＣＡＮ（登録商標）ＸＣ７２Ｒ（綿毛（ｆｌｕｆｆｙ）状のＶＵＬＣＡＮ（登録商標）ＸＣ７２）、ＶＵＬＣＡＮ（登録商標）ＸＣ６０５、ＶＵＬＣＡＮ（登録商標）ＸＣ３０５、ＲＥＧＡＬ（登録商標）６６０（ＢＥＴ表面積＝１１２ｍ2／ｇ、ＤＢＰ吸収＝０．５９ｍｌ／ｇ）、ＲＥＧＡＬ（登録商標）４００（ＢＥＴ表面積＝９６ｍ2／ｇ、ＤＢＰ吸収＝０．６９ｍｌ／ｇ）、ＲＥＧＡＬ（登録商標）３３０（ＢＥＴ表面積＝９４ｍ2／ｇ、ＤＢＰ吸収＝０．７１ｍｌ／ｇ）、ＭＯＮＡＲＣＨ（登録商標）８８０（ＢＥＴ表面積＝２２０ｍ2／ｇ、ＤＢＰ吸収＝１．０５ｍｌ／ｇ、一次粒径＝１６ナノメートル）、およびＭＯＮＡＲＣＨ（登録商標）１０００（ＢＥＴ表面積＝３４３ｍ2／ｇ、ＤＢＰ吸収＝１．０５ｍｌ／ｇ、一次粒径＝１６ナノメートル）；エボニック−デグサ社（Ｅｖｏｎｉｋ−Ｄｅｇｕｓｓａ）から入手可能なチャンネルカーボンブラック；スペシャルブラック４（ＢＥＴ表面積＝１８０ｍ2／ｇ、ＤＢＰ吸収＝１．８ｍｌ／ｇ、一次粒径＝２５ナノメートル）、スペシャルブラック５（ＢＥＴ表面積＝２４０ｍ2／ｇ、ＤＢＰ吸収＝１．４１ｍｌ／ｇ、一次粒径＝２０ナノメートル）、カラーブラックＦＷ１（ＢＥＴ表面積＝３２０ｍ2／ｇ、ＤＢＰ吸収＝２．８９ｍｌ／ｇ、一次粒径＝１３ナノメートル）、カラーブラックＦＷ２（ＢＥＴ表面積＝４６０ｍ2／ｇ、ＤＢＰ吸収＝４．８２ｍｌ／ｇ、一次粒径＝１３ナノメートル）、およびカラーブラックＦＷ２００（ＢＥＴ表面積＝４６０ｍ2／ｇ、ＤＢＰ吸収＝４．６ｍｌ／ｇ、一次粒径＝１３ナノメートル）が挙げられる。
【００２８】
カーボンブラックは通常、シリコーン含有ポリアミドイミドのカーボンブラックブレンドまたはシリコーン含有ポリアミドイミドとポリイミドのカーボンブラックブレンド等の分散物として形成される。適切なミリング工程をもって均一な分散物を得ることができ、その後、ドローバー（ｄｒａｗ  ｂａｒ）コーティング法を用いてガラスプレート上に塗布することができる。得られた個々の膜は、別々のガラスプレート上に維持したまま、例えば約１００℃〜約４００℃等の高温で、約２０〜約１８０分間等の好適な時間乾燥してよい。乾燥させ、約２３℃〜約２５℃の室温まで冷却した後、ガラスプレート上の膜を一晩（約１８〜２３時間）水に浸漬し、その後、ガラスから５０〜１５０マイクロメートル厚の膜を剥離させて、機能性中間転写部材を形成することができる。
【００２９】
ある実施形態では、ポリアニリン成分は、約０．５〜約５マイクロメートル、約１．１〜約２．３マイクロメートル、約１．２〜約２マイクロメートル、約１．５〜約１．９マイクロメートル、または約１．７マイクロメートルの比較的小さな粒子サイズを有する。中間転写ベルト等の転写部材用に選択されるポリアニリンの具体例として、フィンランドのパニポルオイ社（Ｐａｎｉｐｏｌ  Ｏｙ）から市販されているＰＡＮＩＰＯＬ（商標）Ｆが挙げられる。
【００３０】
シリコーン含有ポリアミドイミド層は更に、全中間転写部材の約１〜約９０重量パーセントまたは約３０〜約７０重量パーセントの量で存在する、ポリイミド、ポリアミドイミド、ポリエーテルイミド、ポリカーボネート、ポリエステル、ポリフッ化ビニリデン、ポリスルホン、ポリアミド、ポリエチレン−ｃｏ−ポリテトラフルオロエチレン等の種々の公知ポリマーを含み得る。
【００３１】
複数層を有する積層部材用の接着層の成分（通常、この接着層は支持基体とその上に設けられた上端シリコーン含有ポリアミドイミドの間に設けられる）としては、例えば、エポキシ、ウレタン、シリコーン、ポリエステル等の種々の樹脂またはポリマーが挙げられる。一般的に、接着層は無溶媒層であり、室温（約２５℃）で液体であり、弾性または剛性の膜に架橋して２つ以上の材料同士を接着することができる材料である。具体的な接着層成分としては、ＴＹＣＥＬ（登録商標）７９２４（粘度約１，４００〜約２，０００ｃｐｓ）、ＴＹＣＥＬ（登録商標）７９７５（粘度約１，２００〜約１，６００ｃｐｓ）、およびＴＹＣＥＬ（登録商標）７２７６等のペンシルバニア州エリーのロードコーポレーション（Ｌｏｒｄ  Ｃｏｒｐｏｒａｔｉｏｎ）から入手できるポリウレタン接着剤を含む１００パーセント固体の接着剤が含まれる。接着剤の粘度範囲は、例えば約１，２００〜約２，０００ｃｐｓである。無溶媒接着剤は、熱、室温硬化、湿気硬化、紫外線照射、赤外照射、電子ビーム硬化、または任意のその他の公知技術のいずれかにより活性化することができる。接着層の厚さは通常約１００ナノメートル未満、より具体的には本明細書に後述する通りである。
【００３２】
中間転写部材の各層の厚さはさまざまであり得、通常如何なる特定の値にも限定されない。特定の実施形態では、基体層または第１の層の厚さは、例えば、約２０〜約３００マイクロメートル、約３０〜約２００マイクロメートル、約７５〜約１５０マイクロメートル、または約５０〜約１００マイクロメートルである。一方、上端のシリコーン含有ポリアミドイミドが存在する場合、上端のシリコーン含有ポリアミドイミドの厚さは例えば、約１〜約１５０マイクロメートル、約１０〜約１００マイクロメートル、約２０〜約７０マイクロメートル、または約３０〜約５０マイクロメートルである。接着層の厚さは、例えば、約１〜約１００ナノメートル、約５〜約７５ナノメートル、または約５０〜約１００ナノメートルである。
【００３３】
ある実施形態では、本開示の中間転写部材は溶接可能であり、すなわちベルト等の部材の継ぎ目は溶接可能であり、より具体的には、超音波処理により溶接して継ぎ目が作製されるものでもよい。本開示の中間転写部材の表面抵抗率は、例えば、約１０9〜約１０13オーム／ｓｑまたは約１０10〜約１０12オーム／ｓｑである。中間転写溶接可能部材のシート抵抗率は、例えば、約１０9〜約１０13オーム／ｓｑまたは約１０10〜約１０12オーム／ｓｑである。
【００３４】
中間転写ベルト等の本明細書に例示された中間転写部材は、ゼログラフィー印刷を含む種々の印刷およびコピーシステムのために選択することができる。例えば、本開示の中間転写部材は、転写される各画像が画像形成ステーションの撮像ドラムまたは光導電性ドラム上に形成され、これらの各画像がその後現像ステーションで現像され、中間転写部材に転写される、多重画像形成システムに組み込むことができる。画像は、順次光導電体上に形成されて現像され、その後、中間転写部材に転写されてよい。別の方法では、各画像は、光導電体または感光体ドラム上に形成され、現像され、中間転写部材に見当合わせして転写される。ある実施形態では、多重画像システムは、コピーされる画像の各色が感光体ドラム上に形成され、現像され、中間転写部材に転写される、カラーコピーシステムである。
【００３５】
トナー潜像を感光体ドラムから中間転写部材に転写した後、中間転写部材を熱および圧力の下で紙等の画像受容基材に接触させてよい。次いで、中間転写部材上のトナー画像を、画像様に、紙等の基材に転写し定着させる。
【００３６】
本明細書に記載の画像形成システムおよびその他の公知の画像形成・印刷システム中に存在する中間転写部材は、シート、ウェブ；無端ベルト、継ぎ目あり無端可撓性ベルト、継ぎ目あり無端可撓性ベルト等のベルト；ローラー、膜、箔、ストリップ、コイル、シリンダー、ドラム、無端ストリップ、および円形ディスクの形態であってよい。中間転写部材は１つの層からなるものでもよく、複数の層（例えば約２層〜約５層）からなるものでもよい。ある実施形態では、中間転写部材は外側の離型層（ｒｅｌｅａｓｅ  ｌａｙｅｒ）を更に含む。
【００３７】
シリコーン含有ポリアミドイミド部材の上でそれに接触して設けられる離型層の例としては、フッ化エチレンプロピレンコポリマー（ＦＥＰ）、ポリテトラフルオロエチレン（ＰＴＦＥ）、ポリフルオロアルコキシポリテトラフルオロエチレン（ＰＦＡテフロン（登録商標））を含むテフロン（登録商標）様材料およびその他のテフロン（登録商標）様材料等の、低表面エネルギー材料；バージニア州リッチモンドのサンプソン・コーティングズ社（Ｓａｍｐｓｏｎ  Ｃｏａｔｉｎｇｓ）から入手可能なシリコーンゴム５５２（ポリジメチルシロキサン／ジブチルスズジアセテート、例えば分子量Ｍwが約３，５００の、ポリジメチルシロキサンゴム混合物１００グラム当たり０．４５グラムのＤＢＴＤＡ）等のシリコーンゴムおよびフルオロシリコーン等の、シリコーン材料；ならびにＶＩＴＯＮ  Ａ（登録商標）、ＶＩＴＯＮ  Ｅ（登録商標）、ＶＩＴＯＮ  Ｅ６０Ｃ（登録商標）、ＶＩＴＯＮ  Ｅ４５（登録商標）、ＶＩＴＯＮ  Ｅ４３０（登録商標）、ＶＩＴＯＮ  Ｂ９１０（登録商標）、ＶＩＴＯＮ  ＧＨ（登録商標）、ＶＩＴＯＮ  Ｂ５０（登録商標）、ＶＩＴＯＮ  Ｅ４５（登録商標）、およびＶＩＴＯＮ  ＧＦ（登録商標）として商業的に種々の名称で知られている、フッ化ビニリデン、ヘキサフルオロプロピレン、およびテトラフルオロエチレンのコポリマーおよびターポリマー等のＶＩＴＯＮ（登録商標）として入手可能なもの等のフルオロエラストマーが含まれる。ＶＩＴＯＮ（登録商標）の名称は、イー・アイ・デュポン・ドゥ・ヌムール社（Ｅ．Ｉ．ＤｕＰｏｎｔ  ｄｅ  Ｎｅｍｏｕｒｓ，Ｉｎｃ．）の商標である。２つの公知のフルオロエラストマーは、以下を含む：（１）ＶＩＴＯＮ  Ａ（登録商標）として商業的に知られるフッ化ビニリデン、ヘキサフルオロプロピレン、およびテトラフルオロエチレンのコポリマー種、（２）ＶＩＴＯＮ  Ｂ（登録商標）として商業的に知られるフッ化ビニリデン、ヘキサフルオロプロピレン、およびテトラフルオロエチレンのターポリマー種、ならびに（３）３５モルパーセントのフッ化ビニリデン、３４モルパーセントのヘキサフルオロプロピレン、２９モルパーセントのテトラフルオロエチレン、２パーセントの硬化部位モノマーを含むＶＩＴＯＮ  ＧＦ（登録商標）等の、フッ化ビニリデン、ヘキサフルオロプロピレン、テトラフルオロエチレン、および硬化部位モノマーのテトラポリマー種。硬化部位モノマーは、４−ブロモパーフルオロブテン−１、１，１−ジヒドロ−４−ブロモパーフルオロブテン−１、３−ブロモパーフルオロプロペン−１、１，１−ジヒドロ−３−ブロモパーフルオロプロペン−１等のデュポン社から入手可能なものまたは任意のその他の好適な公知の市販の硬化部位モノマーであってよい。
【００３８】
基体の上に１または複数の層を公知のコーティング工程で付与させてよい。基体膜上に外側層を形成するための公知の方法、例えばディッピング、非常に薄い膜の多重スプレー塗布によるスプレー等のスプレー法、流延（ｃａｓｔｉｎｇ）、フローコーティング、ウェブコーティング、ロールコーティング、押出、成形等を使用することができる。ある実施形態では、１または複数の層は、薄膜の多重スプレー塗布等のスプレー法、流延法、ウェブコーティング、フローコーティング、最も好ましくはラミネーション法により付与または作製することができる。
【００３９】
中間転写部材の外周は、特に膜またはベルトの形態に適用可能な場合、例えば、約２５０〜約２，５００ミリメートル、約１，５００〜約３，０００ミリメートル、または約２，０００〜約２，２００ミリメートルであり、対応する幅は、例えば約１００〜約１，０００ミリメートル、約２００〜約５００ミリメートル、または約３００〜約４００ミリメートルである。
【実施例】
【００４０】
比較例１
ポリアミドイミド含有中間転写部材の作製
エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、東洋紡績株式会社から入手したポリアミドイミドであるバイロマックス（登録商標）ＨＲ−１６ＮＮ（Ｎ−メチルピロリドン中の１４重量パーセント溶液、Ｔg＝３２０℃、Ｍw＝１００，０００）３７．５グラムおよびＮ−メチルピロリドン３９．６グラムと混合した。この混合物を、アトライターを用いて２ミリメートルのステンレス製ショットで１時間ボールミルを行うことで、均一な分散物を得た。次いで、得られた分散物を、ドローバーコーティング法を用いてガラスプレート上に塗布した。その後、得られた膜をガラスプレート上に維持しながら１００℃で２０分間、次いで２００℃で更に１２０分間乾燥させた。
【００４１】
次いで、ガラス上の膜を水中に一晩（約２３時間）浸漬し、自立膜（ｆｒｅｅｓｔａｎｄｉｎｇ  ｆｉｌｍ）が自然にガラスから剥離することで、カーボンブラックとポリアミドイミドの重量パーセント比（カーボンブラック：ポリアミドイミド）が１６：８４の５０マイクロメートル厚のカーボンブラック／ポリアミドイミド層を有する中間転写部材が得られた。
実施例Ｉ
単層シリコーン含有ポリアミドイミド中間転写部材の作製
エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、東洋紡績株式会社から入手したシリコーン含有ポリアミドイミドであるバイロマックス（登録商標）ＨＲ−１４ＥＴ（エタノール／トルエン＝５０／５０中の２５重量パーセント溶液、Ｔg＝２５０℃、Ｍw＝１０，０００）２１グラムと混合した。この混合物をアトライターを用いて２ミリメートルのステンレス製ショットで１時間ボールミルを行うことで、均一な分散物を得た。次いで、得られた分散物を、ドローバーコーティング法を用いてガラスプレート上に塗布した。その後、得られた膜をガラスプレート上に維持しながら１２０℃で４０分間乾燥させた。
【００４２】
次いで、ガラス上の膜を水中に一晩（約２３時間）浸漬し、自立膜がガラスから剥離することで、カーボンブラックとシリコーン含有ポリアミドイミドの重量パーセント比（カーボンブラック：シリコーン含有ポリアミドイミド）が１６：８４の５０マイクロメートル厚のカーボンブラック／シリコーン含有ポリアミドイミド層を有する中間転写部材が得られた。
実施例ＩＩ
単層シリコーン含有ポリアミドイミド／ポリアミドイミドブレンド中間転写部材の作製
エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、シリコーン含有ポリアミドイミドであるバイロマックス（登録商標）ＨＲ−１４ＥＴ（エタノール／トルエン＝５０／５０中の２５重量パーセント溶液、Ｔg＝２５０℃、Ｍw＝１０，０００）５．２５グラムおよびポリアミドイミドであるバイロマックス（登録商標）ＨＲ−１６ＮＮ（１４重量パーセントのＮ−メチルピロリドン溶液、Ｔg＝３２０℃、Ｍw＝１００，０００）２８．１グラム（共に東洋紡績株式会社から入手）、ならびにＮ−メチルピロリドン４３．８グラムと混合した。この混合物をアトライターを用いて２ミリメートルのステンレス製ショットで１時間ボールミルを行うことで、均一な分散物を得た。次いで、得られた分散物を、ドローバーコーティング法を用いてガラスプレート上に塗布した。その後、得られた膜をガラスプレート上に維持しながら１００℃で２０分間、次いで２００℃で更に１２０分間乾燥させた。
【００４３】
次いで、ガラス上の膜を水中に一晩（約２３時間）浸漬し、自立膜が自然にガラスから剥離することで、カーボンブラックとシリコーン含有ポリアミドイミドとポリアミドイミドの重量パーセント比（カーボンブラック：シリコーン含有ポリアミドイミド：ポリアミドイミド）が１６：２１：６３の５０マイクロメートル厚のカーボンブラック／シリコーン含有ポリアミドイミド／ポリアミドイミド層を有する中間転写部材が得られた。
実施例ＩＩＩ
ポリイミドベース層およびシリコーン含有ポリアミドイミド表面層を含む２層中間転写部材の作製
ポリイミドベース層つまり第１の層を以下のように作製した。エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、リチャード・ブレイン・インターナショナル社から入手したポリアミド酸（ｐｏｌｙａｍｉｃ  ａｃｉｄ）（ポリイミド前駆物質）溶液であるＶＴＥＣ（商標）ＰＩ  １３８８（Ｎ−メチルピロリドン中の２０重量パーセント溶液、Ｔg＞３２０℃）２６．２５グラムと混合した。この混合物をアトライターを用いて２ミリメートルのステンレス製ショットで１時間ボールミルを行うことで、均一な分散物を得た。次いで、得られた分散物を、ドローバーコーティング法を用いてガラスプレート上に塗布した。その後、得られた膜をガラスプレート上に維持しながら１００℃で２０分間、次いで２００℃で更に１２０分間乾燥させた。
【００４４】
シリコーン含有ポリアミドイミド表面層を以下のように作製した。エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、東洋紡績株式会社から入手したシリコーン含有ポリアミドイミドであるバイロマックス（登録商標）ＨＲ−１４ＥＴ（エタノール／トルエン＝５０／５０中の２５重量パーセント溶液、Ｔg＝２５０℃、Ｍw＝１０，０００）２１グラムと混合した。この混合物を、アトライターを用いて２ミリメートルのステンレス製ショットで１時間ボールミを行うことで、均一な分散物を得た。次いで、得られた分散物を、ドローバーコーティング法を用いて、ガラスプレート上の上記ポリイミドベースつまり第１の層上に塗布した。その後、得られた２層膜をガラスプレート上に維持しながら１２０℃で４０分間乾燥させた。
【００４５】
次いで、ガラス上の２層膜を水中に一晩（約２３時間）浸漬し、自立膜が自然にガラスから剥離することで、カーボンブラックとポリイミドの重量パーセント比（カーボンブラック：ポリイミド）が１６：８４である７５マイクロメートル厚のカーボンブラック／ポリイミドベース層およびカーボンブラックとシリコーン含有ポリアミドイミドの重量パーセント比（カーボンブラック：シリコーン含有ポリアミドイミド）が１６：８４である２０マイクロメートル厚のカーボンブラック／シリコーン含有ポリアミドイミド表面層を有する２層中間転写部材が得られた。
実施例ＩＶ
ポリイミドベース層およびシリコーン含有ポリアミドイミド／ポリアミドイミドブレンド表面層を含む２層中間転写部材の作製
ポリイミドベース層を以下のように作製した。エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、リチャード・ブレイン・インターナショナル社から入手したポリアミド酸（ポリイミド前駆物質）溶液であるＶＴＥＣ（商標）ＰＩ  １３８８（Ｎ−メチルピロリドン中の２０重量パーセント溶液、Ｔg＞３２０℃）２６．２５グラムと混合した。この混合物を、アトライターを用いて２ミリメートルのステンレス製ショットで１時間ボールミを行うことで、均一な分散物を得た。次いで、得られた分散物を、ドローバーコーティング法を用いてガラスプレート上に塗布した。その後、得られた膜をガラスプレート上に維持しながら１００℃で２０分間乾燥させた。
【００４６】
シリコーン含有ポリアミドイミド／ポリアミドイミドブレンド表面層を以下のように作製した。エボニック−デグサ社から入手した１グラムのカラーブラックＦＷ１（ＢＥＴ表面積＝３２０ｍ2／ｇ、ＤＢＰ吸収＝２．８９ｍｌ／ｇ、一次粒径＝１３ナノメートル）を、シリコーン含有ポリアミドイミドであるバイロマックス（登録商標）ＨＲ−１４ＥＴ（エタノール／トルエン＝５０／５０中の２５重量パーセント溶液、Ｔg＝２５０℃、Ｍw＝１０，０００）５．２５グラムおよびポリアミドイミドであるバイロマックス（登録商標）ＨＲ−１６ＮＮ（Ｎ−メチルピロリドン中の１４重量パーセント溶液、Ｔg＝３２０℃、Ｍw＝１００，０００）２８．１グラム（共に東洋紡績株式会社から入手）ならびにＮ−メチルピロリドン４３．８グラムと混合した。この混合物を、アトライターを用いて２ミリメートルのステンレス製ショットで１時間ボールミルを行うことで、均一な分散物を得た。次いで、得られた分散物を、ガラスプレート上に配置された上記で作製したポリイミドベース層の上にドローバーコーティング法を用いて塗布した。その後、得られた２層膜をガラスプレート上に維持しながら１００℃で２０分間、次いで２００℃で更に１２０分間乾燥させた。
【００４７】
次いで、上記で得られたガラス上の２層膜を水中に一晩（約２３時間）浸漬し、自立膜が自然にガラスから剥離することで、カーボンブラックとポリイミドの重量パーセント比（カーボンブラック：ポリイミド）が１６：８４である７５マイクロメートル厚のカーボンブラック／ポリイミドベース層およびカーボンブラックとシリコーン含有ポリアミドイミドとポリアミドイミドの重量パーセント比（カーボンブラック：シリコーン含有ポリアミドイミド：ポリアミドイミド）が１６：２１：６３である２０マイクロメートル厚のカーボンブラック／シリコーン含有ポリアミドイミド／ポリアミドイミド上端表面層を有する２層中間転写部材が得られた。
表面抵抗率の測定
比較例１ならびに実施例ＩおよびＩＩの上記中間転写ベルト部材またはデバイスの表面抵抗率を、高抵抗率計（三菱化学株式会社から入手可能なＨｉｒｅｓｔａ−ＵＰ  ＭＣＰ−ＨＴ４５０）を用いて測定した（測定箇所を変えた４〜６回の測定を平均化。７２°Ｆ／６５パーセント室内湿度）。表面抵抗率の結果を以下の表１に示す。
【００４８】
【表１】
0005624386.tif 000007
対照ポリアミドイミド（比較例１）の中間転写ベルトデバイスと比較して、本開示のシリコーン含有ポリアミドイミド（実施例Ｉ）およびシリコーン含有ポリアミドイミド／ポリアミドイミドブレンド（実施例ＩＩ）の中間転写ベルトデバイスは、特にカーボンブラック濃度を一定に固定した時、同様の表面抵抗率を有していた。
接触角の測定
公知のコンタクト・アングル・システムＯＣＡ（データフィジクス・インスツルメンツＧｍｂＨ社製、モデルＯＣＡ１５）を用いて、比較例１および実施例ＩＩの中間転写ベルトデバイスの水（脱イオン水）の接触角を周囲温度（約２３℃）で測定した。測定は少なくとも１０回行った。その平均も表１に示す。
【００４９】
本開示のシリコーン含有ポリアミドイミド／ポリアミドイミドブレンド（実施例ＩＩ）の中間転写ベルトデバイスは、比較例１のポリアミドイミド中間転写ベルトデバイスよりも疎水性が大きかった（接触角が約４０°大きい）。また、表１のデータに基づけば、本開示の実施例ＩＩのシリコーン含有ポリアミドイミド中間転写ベルトデバイスは、比較例１の中間転写ベルトデバイスと比べて、転写効率が向上しており、寸法安定性および電気的安定性が優れていると考えられる。
【００５０】
例示的実施形態
＜１＞  下記の式で表されるシリコーン含有ポリアミドイミドを含む中間転写部材。
【００５１】
【化６】
0005624386.tif 000008
（式中、Ｒは、アルキル、アリール、またはアルキルとアリールの混合物であり、ｍおよびｎは各セグメントの重量パーセントを表す。）
＜２＞  前記アルキルが１〜１８個の炭素原子を含み、前記アリールが６〜４２個の炭素原子を含み、ｍが６０〜９９重量パーセント、ｎが１〜４０重量パーセントであり、ｍ＋ｎの合計が１００パーセントである、＜１＞に記載の中間転写部材。
＜３＞
前記シリコーン含有ポリアミドイミドが下記の式で表される＜１＞又は＜２＞に記載の中間転写部材。ここで、所望によっては、前記中間転写部材は、全固形分の重量を基準にして１０〜９０重量パーセントの量でそれぞれ存在する、ポリイミド、ポリカーボネート、ポリアミドイミド、ポリフェニレンスルフィド、ポリアミド、ポリスルホン、ポリエーテルイミド、ポリエステル、ポリフッ化ビニリデン、ポリエチレン−ｃｏ−ポリテトラフルオロエチレン、およびその混合物からなる群から選択される第２のポリマーを前記シリコーン含有ポリアミドイミド中に更に含んでいてもよい。
【００５２】
【化７】
0005624386.tif 000009
または
【００５３】
【化８】
0005624386.tif 000010
（式中、ｍおよびｎは各セグメントの重量パーセントを表し、ｍは７０〜９５重量パーセント、ｎは５〜３０重量パーセントであり、ｍ＋ｎは１００パーセントである。）
＜４＞
前記シリコーン含有ポリアミドイミドに接触する支持基体を更に含み、
前記基体がポリイミドを含み、
前記ポリイミドが、ポリイミド、ポリエーテルイミド、ポリアミドイミド、またはその混合物の少なくとも１つであり、
前記シリコーン含有ポリアミドイミド中に全固形分の重量を基準にして１〜４０重量パーセントの量で存在する導電性成分を更に含み、
前記シリコーン含有ポリアミドイミドが前記基体に接触した層の形態であり、
フッ化エチレンプロピレンコポリマー、ポリテトラフルオロエチレン、ポリフルオロアルコキシポリテトラフルオロエチレン、フルオロシリコーン、フッ化ビニリデンとヘキサフルオロプロピレンとテトラフルオロエチレンとのポリマー、またはその混合物、を含む上端の（つまり最上層としての）離型層を更に含み、
前記支持基体と前記シリコーン含有ポリアミドイミド層との間に設けられた接着層を更に含む、＜１＞〜＜３＞のいずれかに記載の中間転写部材。